(57)【要約】  【課題】  エレクトロルミネセンス表示素子を、高輝度で表示可能とすると共に、安価に構成する。  【解決手段】  エレクトロルミネセンス表示素子を、白色支持体10と、光透過性の第1の電極層11と、第１の絶縁層12と、所定の色の光を発光するエレクトロルミネセンス発光粒子20が誘電体バインダ25に分散されてなるＥＬ発光層13と、第２の絶縁層14と、光透過性の第２の電極層15と、薄膜支持体16と、色変換部および／または透過部（フィルタ部）を備えた色変換フィルタ層17と、保護層18とをこの順に積層して構成する。第１の電極層11と第２の電極層15とによりＸ―Ｙマトリクス電極を構成し、ＥＬ発光層13は全面に一様に設ける。【選択図】          図１
2006269382.tif 000002
【特許請求の範囲】
【請求項１】
支持体と、第1の電極層と、所定の色の光を発光するエレクトロルミネセンス発光粒子が誘電体バインダに分散されてなる面状の発光層と、光透過性を有する第２の電極層と、前記光の色を変換する多数の色変換部および／または前記光を透過させる多数の透過部を備えた色変換フィルタ層とをこの順に積層してなり、
前記第１の電極層と第２の電極層が、互いに交差する複数の線状電極から構成されており、
前記発光層が、全面に亘って一様に形成されていることを特徴とするエレクトロルミネセンス表示素子。
【請求項２】
前記第１の電極層の線状電極と、前記第２の電極層の線状電極が、互いに直交していることを特徴とする請求項１記載のエレクトロルミネセンス表示素子。
【請求項３】
前記第１および第２の電極層の間に少なくとも１層の絶縁層を備えたことを特徴とする請求項１または２記載のエレクトロルミネセンス表示素子。
【請求項４】
前記色変換フィルタ層が、前記互いに交差する複数の線状電極の交差点により構成される表示画素と、前記色変換部または前記透過部とが対応するように配置されていることを特徴とする請求項１から３いずれか１項記載のエレクトロルミネセンス表示素子。
【請求項５】
前記色変換フィルタ層が、隣接する前記色変換部および／または透過部の間に、前記発光層から発せられた光の少なくとも一部を吸収する吸収部を備えていることを特徴とする請求項４記載のエレクトロルミネセンス表示素子。
【請求項６】
前記吸収部が黒色であることを特徴とする請求項５記載のエレクトロルミネセンス表示素子。
【請求項７】
前記エレクトロルミネセンス発光粒子が、誘電体コアと、該誘電体コアの外側に設けられた蛍光体被覆層とを含むものであり、
前記第1の電極層と前記第２の電極層との間に電圧を印加した際、前記蛍光体被覆層にかかる平均電圧強度が、前記発光層全体にかかる平均電界強度の1.5倍以上となることを特徴とする請求項１から６いずれか１項記載のエレクトロルミネセンス表示素子。
【請求項８】
前記エレクトロルミネセンス発光粒子が、誘電体コアと、該誘電体コアの外側に設けられた蛍光体被覆層と、該蛍光体皮膜層の外側に設けられた誘電体被覆層とを含むものであり、
前記第1の電極層と前記第２の電極層との間に電圧を印加した際、前記蛍光体被覆層にかかる平均電圧強度が、前記発光層全体にかかる平均電界強度の1.5倍以上となることを特徴とする請求項１から６いずれか１項記載のエレクトロルミネセンス表示素子。
【発明の詳細な説明】
【技術分野】
【０００１】
本発明は、エレクトロルミネセンス発光層を備えてなるエレクトロルミネセンス表示素子に関するものである。
【背景技術】
【０００２】
エレクトロルミネセンス素子は、自己発光する面光源として、別途の光源が不要な新たな表示素子等としての利用が期待されているものである。従来のエレクトロルミネセンス素子には、「分散型」と「薄膜型」の２つのタイプが存在する（非特許文献１参照）。
【０００３】
また、このエレクトロルミネセンス素子をカラーディスプレイへの応用が進められている。ディスプレイへの使用に耐える高輝度なエレクトロルミネセンス素子として、特許文献１には、発光層中に遊離分散される蛍光体粒子として、従来は薄膜型素子の発光層に使用されていた蛍光体材料を粒子形状にしたものを使用した分散型様の構造を有する素子が提案されている。さらに、蛍光体のみからなる粒子に代えて、誘電体コアを直に覆う蛍光体被覆層を設けた粒子や、さらにその蛍光体被覆層を直に覆う誘電体被覆層を設けた粒子を用い、蛍光体被覆層の材料として従来の薄膜型素子の発光層にしようされていた蛍光体を用いた、分散型様の構造を有するエレクトロルミネセンス素子も提案されている。
【０００４】
一方、無機ＥＬを用いたディスプレイがアイファイヤー・テクノロジー社によっても提案されている（非特許文献２参照）。
【特許文献１】国際公開第０２／０８０６２６号パンフレット
【非特許文献１】猪口俊夫著、「エレクトロルミネセントディスプレイ」、初版、産業図書株式会社  平成３年７月２５日
【非特許文献２】アイファイヤー・テクノロジー社、[online]、[2005年3月15日検索]、インターネット＜URL:http://www.ifire.com/Technology/Demo.aspx＞
【発明の開示】
【発明が解決しようとする課題】
【０００５】
非特許文献２に記載されているディスプレイで用いられている発光層は、薄膜型ＥＬ層である。一般に、薄膜型ＥＬ層は分散型と比較すると、高輝度であるが製造工程が複雑でコストが高くなりがちであり、また、発光した光の取り出し効率が非常に低いという問題がある。
【０００６】
エレクトロルミネセンス素子を用いたディスプレイ（エレクトロルミネセンス表示素子）としては、高輝度で安定な表示が可能であり、安価に提供可能な構成のものが求められている。
【０００７】
本発明は、上記事情に鑑みてなされたものでわって、高輝度で表示すると共に、安価なエレクトロルミネセンス表示素子を提供することを目的とするものである。
【課題を解決するための手段】
【０００８】
本発明のエレクトロルミネセンス表示素子は、支持体と、第1の電極層と、所定の色の光を発光するエレクトロルミネセンス発光粒子が誘電体バインダに分散されてなる面状の発光層と、光透過性を有する第２の電極層と、前記光の色を変換する多数の色変換部および／または前記光を透過させる多数の透過部を備えた色変換フィルタ層とをこの順に積層してなり、
前記第１の電極層と第２の電極層が、互いに交差する複数の線状電極から構成されており、
前記発光層が、全面に亘って一様に形成されていることを特徴とするものである。
【０００９】
前記第１の電極層の線状電極と、前記第２の電極層の線状電極とは、互いに交差していればよいが、特に、互いに直交していることが望ましい。なお、この線状電極の交差する部分（交差点）が画素を構成するものとなる。ここで、交差あるいは直交とは、平面図上において第１の電極層と第２の電極層が交差あるいは直交しているものをいい、両電極層が直に接触して交差あるいは直交しているわけではない。
【００１０】
なお、本発明のエレクトロルミネセンス表示素子は、上記各層を有してなるものであるが、これは必要最低限の層構成を示したものであって、これに加えて、発光層の片側もしくは両側に形成された絶縁層、バッファ層、表面保護層等の追加の層が設けられていてもよい。
【００１１】
特に、第１および第２の電極層の間に少なくとも１層の絶縁層、すなわち発光層の片側もしくは両側に形成された絶縁層を備えていることが好ましい。
【００１２】
また、色変換フィルタ層が、前記互いに交差する複数の線状電極の交差点により構成される表示画素と、前記色変換部または前記透過部とが対応するように配置されていることが望ましい。
【００１３】
色変換フィルタ層が、隣接する前記色変換部および／または透過部の間に、発光層から発せられた光の少なくとも一部を吸収する吸収部を備えていることが望ましい。また、吸収部は、黒色であることが好ましい。
【００１４】
「エレクトロルミネセンス発光粒子」とは、粒子の全体を指し、エレクトロルミネセンス素子に使用される場合にあっては、発光層中に分散される各粒子の全体を指すものとする。すなわち、実際にエレクトロルミネセンスによる発光が生じるのは、粒子中の蛍光体部分であるが、本発明においては、誘電体コアや、あれば誘電体被覆層やバッファ層等を含めた粒子全体を、「エレクトロルミネセンス発光粒子」と呼ぶものとする。
【００１５】
また、「エレクトロルミネセンス発光粒子」としては、蛍光体粒子、誘電体粒子表面に蛍光体層を有する粒子、蛍光体粒子表面に誘電体表面被覆層を有する粒子、もしくは誘電体粒子表面に蛍光体層と誘電体表面被覆層を有する粒子などが挙げられる。
【００１６】
また、本発明において、多数のエレクトロルミネセンス発光粒子が誘電体バインダ中に「分散」されているとは、各エレクトロルミネセンス発光粒子が互いに完全に遊離分散していることを要するものではなく、一部のエレクトロルミネセンス発光粒子が互いに接触していてもよいものとする。
【００１７】
本発明のエレクトロルミネセンス表示素子においては、エレクトロルミネセンス発光粒子が、誘電体コアと、該誘電体コアの外側に設けられた蛍光体被覆層とを含むものであり、前記第1の電極層と前記第２の電極層との間に電圧を印加した際、前記蛍光体被覆層にかかる平均電圧強度が、前記発光層全体にかかる平均電界強度の1.5倍以上となるものであることが好ましい。
【００１８】
あるいは、本発明のエレクトロルミネセンス表示素子においては、エレクトロルミネセンス発光粒子が、誘電体コアと、該誘電体コアの外側に設けられた蛍光体被覆層と、該蛍光体皮膜層の外側に設けられた誘電体被覆層とを含むものであり、前記第1の電極層と前記第２の電極層との間に電圧を印加した際、前記蛍光体被覆層にかかる平均電圧強度が、前記発光層全体にかかる平均電界強度の1.5倍以上となるものであることが好ましい。
【００１９】
なお、エレクトロルミネセンス発光粒子が、誘電体コアと、その誘電体コアの外側に設けられた蛍光体被覆層とを備えたものである場合、
１）誘電体コアと蛍光体被覆層との間にバッファ層等の追加の層が設けられていてもよいし、蛍光体被覆層の外側に、追加の誘電体被覆層と蛍光体被覆層との組や、表面保護層等が設けられていてもよい。
【００２０】
２）バインダ中に分散されているエレクトロルミネセンス発光粒子の誘電体コアの平均コア径が１．２μｍ以上であり、発光層の層厚が１００μｍ以下であることが好ましい。
【００２１】
３）バインダ中に分散されているエレクトロルミネセンス発光粒子の蛍光体被覆層の平均層厚ｒ１と、誘電体コアの平均半径ｒ２とが、ｒ２／ｒ１≧１．０の関係を有することが好ましい。
【００２２】
４）バインダ中に分散されているエレクトロルミネセンス発光粒子の各々について、蛍光体被覆層の比誘電率ε１と、誘電体コアの比誘電率ε２とが、ε２／ε１＞２．０の関係を有することが好ましい。
【００２３】
一方、エレクトロルミネセンス発光粒子が、誘電体コアと、その誘電体コアの外側に設けられた蛍光体被覆層と、その蛍光体被覆層の外側に設けられた誘電体被覆層とを備えたものである場合、
１）誘電体コアと蛍光体被覆層との間および／または蛍光体被覆層と誘電体被覆層との間に、バッファ層等の追加の層が設けられていてもよいし、誘電体被覆層の外側に、追加の蛍光体被覆層と誘電体被覆層との組や、表面保護層等が設けられていてもよい。
【００２４】
２）バインダ中に分散されているエレクトロルミネセンス発光粒子の誘電体コアの平均コア径が１．２μｍ以上であり、発光層の層厚が１００μｍ以下であることが好ましい。
【００２５】
３）バインダ中に分散されているエレクトロルミネセンス発光粒子の蛍光体被覆層の平均層厚ｒ１と、誘電体コアの平均半径ｒ２と、誘電体被覆層の平均層厚ｒ３とが、ｒ２／ｒ１≧１．０およびｒ３／（ｒ１＋ｒ２）＜０．５０の関係を有することが好ましい。
【００２６】
４）バインダ中に分散されているエレクトロルミネセンス発光粒子の各々について、蛍光体被覆層の比誘電率ε１と、誘電体コアの比誘電率ε２と、誘電体被覆層の比誘電率ε３とが、ε２／ε１＞２．０およびε３／ε１＜２０の関係を有することが好ましい。
【００２７】
なお、エレクトロルミネセンス発光粒子が蛍光体被覆層を含むものである場合、該蛍光体被覆層が、ホットエレクトロンにより衝突励起される発光中心を含んだ蛍光体からなるものであることが好ましい。
【００２８】
また、発光層中におけるエレクトロルミネセンス発光粒子の体積充填率は、４０％以上であることが好ましい。
【発明の効果】
【００２９】
本発明のエレクトロルミネセンス表示素子は、第１の電極層と第２の電極層が、互いに交差する複数の線状電極から構成されており、発光層が、全面に亘って一様に形成されている、簡易な構成であるため、製造が容易であり、安価に構成することができる。
【００３０】
また、発光層が、所定の色の光を発光するエレクトロルミネセンス発光粒子が誘電体バインダに分散されてなるものであるため、高輝度な表示が可能となる。
【００３１】
特に、エレクトロルミネセンス発光粒子が、誘電体コアと、該誘電体コアの外側に設けられた蛍光体被覆層とを含むものであり、第1の電極層と第２の電極層との間に電圧を印加した際、蛍光体被覆層にかかる平均電圧強度が、発光層全体にかかる平均電界強度の1.5倍以上となるもの、あるいは、誘電体コアと、該誘電体コアの外側に設けられた蛍光体被覆層と、該蛍光体皮膜層の外側に設けられた誘電体被覆層とを含むものであり、第1の電極層と前記第２の電極層との間に電圧を印加した際、蛍光体被覆層にかかる平均電圧強度が、発光層全体にかかる平均電界強度の1.5倍以上となるものであれば、さらに高輝度な表示が可能となる。
【発明を実施するための最良の形態】
【００３２】
以下、図面を参照して本発明の実施の形態について詳細に説明する。
【００３３】
図１は本発明のエレクトロルミネセンス表示素子の実施の形態であるカラーディスプレイの積層構造を示す分解斜視図である。なお、図１は説明のための模式図であり、各層の厚みやサイズは実際の比率とは異なる。
【００３４】
本実施形態のカラーディスプレイは、白色支持体10と、光透過性の第1の電極層11と、第１の絶縁層12と、所定の色の光を発光するエレクトロルミネセンス発光粒子が誘電体バインダに分散されてなるエレクトロルミネセンス発光層（ＥＬ発光層）13と、第２の絶縁層14と、光透過性の第２の電極層15と、薄膜支持体16と、色変換部および透過部（フィルタ部）を備えた色変換フィルタ層17と、保護層18とを、この順に積層してなるものである。
【００３５】
白色支持体10は、白色顔料および／またはボイドを含むＰＥＴなどの樹脂フィルムであり、光散乱反射機能を有する。
【００３６】
薄膜支持体16は、透明ＰＥＴなどの樹脂フィルムであり、厚さは３〜２０μｍ程度である。
【００３７】
保護層18は、光透過性の膜であり、汚れ防止、傷防止、スタチック防止、反射防止、電磁波遮断などの機能が付与されていてもよい。
【００３８】
第1の電極層11と第２の電極層15は、それぞれ多数の線状電極をストライプ状に配列してなるストライプ電極層であり、互いに線状電極が直交するように配置されて単純マトリクスを構成するものである。この単純マトリクスにより画素が構成される。線状電極は光透過性を有する、ＩＴＯ（錫ドープ酸化インジウム），ＺｎＯ：Ａｌなどの透明電極により構成することができる。あるいは、各線状電極を、金属をメッシュやストライプ状にして構成することもでき、ストライプ電極層としてこれらの組み合わせを用いてもよい。
【００３９】
図２（ａ）はストライプ電極層により構成されるＸ−Ｙマトリクス構造を示す図であり、同図（ｂ）はＸ−Ｙマトリクスに応じて配置される色変換フィルタ層17の一部を示す平面図である。図中X1,X2,X3…はＸ方向の画素位置、Y1,Y2,Y3,…はＹ方向の画素位置を示すものである。
【００４０】
第1の電極層11の線状電極11ａと、第２の電極層15の線状電極15ａとは、互いに略直交するように配設されている。この線状電極11ａおよび線状電極15ａの配列ピッチがそれぞれの並び方向の画素ピッチを規定するものであり、いずれも並び方向に所望の画素数と同数の線状電極が配列されている。この２つの電極層11および15の線状電極11および15ａが交わる部分（交差点）がそれぞれ画素X1Y1,X2Y1,X3Y1，…，X1Y2,X2Y2，……となる。
【００４１】
図２（ｂ）に示すように、色変換フィルタ層17は、Ｒ画素、Ｇ画素、Ｂ画素を構成するため、発光層13から発せられた青色の光を赤色に変換する赤色変換部Ｒ、青色の光を緑色に変換する緑色変換部Ｇおよび発光層13からの青色光を透過しより純度の高い青色とする青色フィルタ部Ｂが交互に形成されており、さらにブラックマトリクス（図中斜線で示す部分）が形成されている。ブラックマトリクスは、隣接する色変換部および／またはフィルタ部の間に設けられた、発光層から発せられた光の少なくとも一部を吸収する吸収部を構成するものである。なお、ここでは、発光層13から青色の光が発光されるものとしている。
【００４２】
色変換フィルタ層17は、図２（ｂ）の各色変換部Ｒ，Ｇおよびフィルタ部Ｂが、それぞれ線状電極が交わる箇所（各画素）と一致するように薄膜支持体16上に積層されている。具体的には、画素X1Y1に赤色変換部Ｒ、画素X2Y1に緑色変換部Ｇ、画素X3Y1に青色フィルタ部Ｂ、画素X4Y1に赤色変換部Ｒ・・・のように画素と色変換部もしくはフィルタ部が１：１で一致するように配置されている。
【００４３】
ＥＬ発光層13は、多数のエレクトロルミネセンス発光粒子が誘電体バインダに分散されてなる面状の発光層であり、エレクトロルミネセンス発光粒子としては、特願2003-416579号に記載されている、図３の（ａ）に示すような、コア半径ｒ２、比誘電率ε２の誘電体コア22に、層厚ｒ１、比誘電率ε１の蛍光体被覆層21が設けられたエレクトロルミネセンス発光粒子20、あるいは、同図（ｂ）に示すような、コア半径ｒ２、比誘電率ε２の誘電体コア22に、層厚ｒ１、比誘電率ε１の蛍光体被覆層21が設けられ、さらに層厚ｒ３、比誘電率ε３の誘電体被覆層23が設けられたエレクトロルミネセンス発光粒子20’が用いられている。
【００４４】
いずれのエレクトロルミネセンス発光粒子20および20’も、第1の電極層11と第２の電極層15との間に電圧を印加した際、蛍光体被覆層21にかかる平均電圧強度が、発光層全体にかかる平均電界強度の1.5倍以上となるものである。
【００４５】
図３の（ａ）に示す誘電体コア22および蛍光体被覆層21を有するエレクトロルミネセンス発光粒子20を備えた場合、蛍光体被覆層21の層厚ｒ１および誘電体コア22の半径ｒ２の間に、ｒ２／ｒ１の値が１．０以上程度という関係が成り立つことが好ましい。また、比誘電率については、蛍光体被覆層21の比誘電率ε１および誘電体コア22の比誘電率ε２の間に、ε２／ε１の値が２．０より大きい程度という関係が成り立つことが好ましい。また、この場合、多数のエレクトロルミネセンス発光粒子20の、誘電体コア22の平均コア径が平均１．２μｍ以上程度であることが好ましい。
【００４６】
一方、図３の（ｂ）に示す誘電体コア22、蛍光体被覆層21および誘電体被覆層23を有するエレクトロルミネセンス発光粒子20’を備えた場合、蛍光体被覆層21の層厚ｒ１、誘電体コア22の半径ｒ２および誘電体被覆層23の層厚ｒ３の間に、ｒ２／ｒ１の比が１．０以上程度という関係に加えて、ｒ３／（ｒ１＋ｒ２）の比が０．５０未満程度という関係が成り立つことが好ましい。また、比誘電率については、蛍光体被覆層の比誘電率ε１、誘電体コアの比誘電率ε２および誘電体被覆層の比誘電率ε３との間に、ε２／ε１の比が２．０より大きい程度であるという関係に加えて、ε３／ε１の比が２０より小さい程度であるという関係が成り立つことが好ましい。
【００４７】
図４は、発光層13の具体例を示す、発光層の一部断面図である。図４（ａ）は、図３（ａ）に示すエレクトロルミネセンス発光粒子20が誘電体バインダ25中に分散されて構成された発光層の一部を示すものである。一方、図４（ｂ）は、図３（ｂ）に示すエレクトロルミネセンス発光粒子20’が誘電体バインダ25中に分散されて構成された発光層の一部を示すものである。いずれのエレクトロルミネセンス発光粒子20、20’を用いた場合も発光層13中における発光粒子の体積充填率をある程度高く４０％以上とすることが好ましく、６０％以上とすることがさらに好ましい。また、発光層の層厚は100μｍ以下であることが好ましい。このような発光層13を備えることにより、非常に高輝度は発光を行うことができる。
【００４８】
本実施形態のカラーディスプレイにおいては、第1および第２の電極層11、15の各線状電極11ａ、15ａが、図示しない電圧駆動回路に接続されており、該電圧駆動回路により両者間に電圧が印加された画素において発光層13から光が発光され、発光光は色変換部もしくはフィルタ部を透過して保護層18側から出射する。
【００４９】
上記カラーディスプレイの製造方法は以下のとおりである。
【００５０】
１）白色支持体10上に光透過性電極層11を形成する。光透過性電極層11の形成は、スパッタ、蒸着、塗布などにより行うことができる。
【００５１】
２）光透過性電極層11上に絶縁層12を形成（塗布）する。
【００５２】
３）厚い仮支持体上に剥離可能に薄膜支持体16が接着された合わせフィルムの薄膜支持体上に光透過性電極層15を形成する。光透過性電極層15の形成はスパッタ、蒸着、塗布などにより行うことができる。仮支持体は、薄膜支持体と剥離可能とするため、薄膜支持体との接触面に接着層を有するＰＥＴフィルムを用いる。
【００５３】
４）光透過性電極層15上に絶縁層14を、さらに該絶縁層14上に発光層13を形成（塗布）する。発光層13は、例えば、誘電体バインダ25の材料であるシアノエチルセルロースを、溶媒のＮ，Ｎ’−ジメチルホルムアミドに、体積比にして（シアノエチルセルロース）：（Ｎ，Ｎ’−ジメチルホルムアミド）＝３：７で混合したシアノエチルセルロース溶液中に、エレクトロルミネセンス発光粒子20（もしくは20’）を分散させ、この分散液を絶縁層12上に塗布し乾燥させて形成する。なお、図３（ａ）に示すエレクトロルミネセンス発光粒子20は、例えば、所望の大きさの誘電体コア22上に、スパッタ法によりＢａＡｌ2Ｓ4：Ｅｕからなる蛍光体被覆層21を形成する等の手法により作製することができる。また、図３（ｂ）に示すエレクトロルミネセンス発光粒子20’は、例えば、所望の大きさの誘電体コア22上に、スパッタ法によりＢａＡｌ2Ｓ4：Ｅｕからなる蛍光体被覆層21を形成し、その上にゾルゲル法により誘電体被覆層23を形成する等の手法により行うことができる。
【００５４】
５）支持体10上に光透過性電極層11および絶縁層12が順に積層されたものと、薄膜支持体16上に光透過性電極層15、絶縁層14および発光層13がこの順に積層されたものとを、絶縁層12と発光層13とが対向するようにして貼り合わせ、薄膜支持体16から仮支持体を剥離する。
【００５５】
６）光透過性電極層11および15の各線状電極にリード線を接続する。
【００５６】
７）Ｘ―Ｙマトリクス構造電極層により規定される画素に対応して色変換部およびフィルタ部を備えた色変換フィルタ層17を作製する。色変換フィルタ層17は、例えば、ラミネータを用いて感光性樹脂層をガラス基板上に転写し、露光、現像工程を経てカラーフィルタを作成するトランサーシステムを用い、カラーフィルタ作成と同様の手順により作成することができる。ここでは、発光層が青色を発光するものであるため、青色光により励起されて赤色を発光する蛍光体を備えた赤色変換部と青色光により励起されて緑色を発光する蛍光体を備えた緑色変換部、および必要に応じて青色の純度を向上させるための青色フィルタ部を備えた色変換フィルタ層17を作製する。
【００５７】
８）電極と位置を合わせて色変換フィルタ層17を接着する。
【００５８】
９）色変換フィルタ層17上に保護層18を設ける。なお、さらに、耐湿性向上のために素子全体を封止フィルムで覆ってよい。
【００５９】
上記構成のカラーディスプレイは非常に高輝度な発光を示す発光層を備えていると共に、非常に単純マトリクス電極による駆動方式であるため簡単な構成であり、製造方法も簡易で安価に提供することができる。
【００６０】
なお、本発明のエレクトロルミネセンス表示素子の各層やエレクトロルミネセンス発光粒子の構成材料、および素子の層構成は、上記の実施の形態のものに限定されない。
【００６１】
エレクトロルミネセンス発光粒子20、20’の蛍光体被覆層21の材料としては、紫外光もしくは青色光を発光するものが好ましい。紫外光を発光する蛍光体としては、ＺｎＦ2：Ｇｄ、青色光を発光する蛍光体としては、ＢａＡｌ2Ｓ4：Ｅｕ、ＣａＳ：Ｐｂ、ＳｒＳ：Ｃｅ、ＳｒＳ：Ｃｕ、ＣａＧａ2Ｓ4：Ｃｅなどが挙げられる。
【００６２】
なお、エレクトロルミネセンス発光粒子の発光光波長に応じて色変換フィルタ層17の色変換部およびフィルタ部の構成を変更する必要があることはいうまでもない。色変換部に備えられる蛍光体は、エレクトロルミネセンス発光粒子の発光光の色に応じて、該発光光により励起される青色発光蛍光体、緑色発光蛍光体、赤色発光蛍光体などを適宜採用する。表１に色変換部に備えられる蛍光体の例を挙げる。表１には、ＵＶ励起あるいは青色励起により青色、緑色、赤色を発光する蛍光体の例を示している。
【表１】
2006269382.tif 000003
【００６３】
なお、上記実施形態では、フルカラーのディスプレイの例を挙げたが、フルカラーの必要がない場合には、色変換フィルタ層17に必ずしも２種類の色変換部を備える必要はなく、色変換部は１種類のみであってもよい。また、発光光の色の純度を向上させるために備えているフィルタ部は、高い純度を必要としない場合には備えなくてもよく、この場合、発光光をそのまま透過させる発光光透過部とすればよい。
【００６４】
エレクトロルミネセンス発光粒子20、20’の誘電体コア22および誘電体被覆層23の材料としては、ＢａＴｉＯ３、ＳｒＴｉＯ３、ＨｆＯ２、ＳｉＯ２、ＴｉＯ２およびＡｌ２Ｏ３のほか、Ｙ２Ｏ３、Ｔａ２Ｏ５、ＢａＴａ２Ｏ６、Ｓｒ（Ｚｒ，Ｔｉ）Ｏ３、ＰｂＴｉＯ３、Ｓｉ３Ｎ４、ＺｎＳ、ＺｒＯ２、ＰｂＮｂＯ３、Ｐｂ（Ｚｒ，Ｔｉ）Ｏ３等が使用可能である。誘電体被覆層23を設ける場合には、誘電体被覆層23と誘電体コア22に同一の材料を用いてもよいが、誘電体被覆層23による遮蔽効果を低く抑えて蛍光体被覆層21に効率的に電界を印加するためには、誘電体コア22の方により比誘電率の高い材料を使用することが好ましい。
【００６５】
発光層13の誘電体バインダ25の材料としては、シアノエチルセルロースやエポキシ樹脂のほか、ポリエチレン、ポリプロピレン、ポリスチレン系樹脂、シリコーン樹脂、フッ化ビニリデン樹脂等を用いることができる。また、これらの材料に、ＢａＴｉＯ３やＳｒＴｉＯ３等の高誘電率誘電体の超微粒子を混合し、誘電率を調整したものを用いてもよい。
【００６６】
第１および第２の絶縁層12、14は必ずしも備える必要はない。絶縁層12、14の材料としては、発光層13の誘電体バインダ25と同様の材料、もしくは上記エレクトロルミネセンス発光粒子20、20’の誘電体コア22および誘電体被覆層23の材料の薄膜などが使用可能である。発光層に安定した高電圧を印加するため、誘電率が高く絶縁破壊しにくい材料が好ましい。
【００６７】
透過性のある第1および第２の電極層の材料としては、上述のＩＴＯ、ＺｎＯ：Ａｌのほか、Ｚｎ２Ｉｎ２Ｏ５、（Ｚｎ，Ｃｄ，Ｍｇ）Ｏ−（Ｂ，Ａｌ，Ｇａ，Ｉｎ，Ｙ）２Ｏ３−（Ｓｉ，Ｇｅ，Ｓｎ，Ｐｂ，Ｔｉ，Ｚｒ）Ｏ２、（Ｚｎ，Ｃｄ，Ｍｇ）Ｏ−（Ｂ，Ａｌ，Ｂａ，Ｉｎ，Ｙ）２Ｏ３−（Ｓｉ，Ｓｎ，Ｐｂ）Ｏ、ＭｇＯ−Ｉｎ２Ｏ３などを主成分とするものや、ＧａＮ系材料、ＳｎＯ２系材料等を使用することができる。また、Ａｕ薄膜や金属メッシュを用いてもよいし、あるいはそれらを併用してもよい。
【図面の簡単な説明】
【００６８】
【図１】本発明のエレクトロルミネセンス表示素子の実施の形態に係るディスプレイの層構成を示す斜視図
【図２】（ａ）Ｘ−Ｙマトリクス電極および（ｂ）光色変換フィルタ層を示す平面図
【図３】発光層中に分散されるエレクトロルミネセンス発光粒子の断面図
【図４】発光層の一部断面図
【符号の説明】
【００６９】
10    支持体
11    光透過性の第１の電極層
11ａ    線状電極
12    絶縁層
13    ＥＬ発光層
14    絶縁層
15    光透過性の第２の電極層
15ａ    線状電極
16    薄膜支持体
17    色変換フィルタ層
18    保護層
20、20’    エレクトロルミネセンス発光粒子
21    蛍光体
22    誘電体コア
23    誘電体被覆層
25    誘電体バインダ
【図１】
2006269382.tif 000004
【図２】
2006269382.tif 000005
【図３】
2006269382.tif 000006
【図４】
2006269382.tif 000007